(57)【特許請求の範囲】
【請求項１】
質量％で、ＳｉＯ２  ４１〜５０．５％、Ａｌ２Ｏ３  １．５〜５％、Ｂ２Ｏ３ １３〜１６％、ＣａＯ  ０．１〜１０％、ＢａＯ  ０〜１０％、ＳｒＯ  ０〜１０％、ＺｎＯ  ０〜５％、Ｌｉ２Ｏ  １〜１０％、Ｎａ２Ｏ  ０〜５％、Ｌａ２Ｏ３  ５〜１５％含有することを特徴とするモールドプレス成形用光学ガラス。
【請求項２】
屈折率が１．５７〜１．６２であることを特徴とする請求項１に記載のモールドプレス成形用光学ガラス。
【請求項３】
アッベ数が５５以上であることを特徴とする請求項１または２に記載のモールドプレス成形用光学ガラス。
【請求項４】
Ｌｉ２ＯとＮａ２Ｏの合量が５〜１２％であることを特徴とする請求項１〜３のいずれかに記載のモールドプレス成形用光学ガラス。
【請求項５】
ＣａＯとＢａＯとＳｒＯの合量が１０〜２０％であることを特徴とする請求項１〜４のいずれかに記載のモールドプレス成形用光学ガラス。
【請求項６】
実質的にＴｉＯ２及びＮｂ２Ｏ５を含まないことを特徴とする請求項１〜５のいずれかに記載のモールドプレス成形用光学ガラス。
【請求項７】
ＳｉＯ２とＬａ２Ｏ３の含有量が、質量％基準で、３．２≦ＳｉＯ２／Ｌａ２Ｏ３≦１５．０の関係にあることを特徴とする請求項１〜６のいずれかに記載のモールドプレス成形用光学ガラス。
【発明の詳細な説明】
【技術分野】
【０００１】
本発明はモールドプレス成形用光学ガラスに関するものである。
【背景技術】
【０００２】
ＣＤ、ＭＤ、ＤＶＤその他各種光ディスクシステムの光ピックアップレンズ、ビデオカメラや一般のカメラの撮影用レンズ等の光学レンズ用に、屈折率（ｎｄ）が１．５７〜１．６２、アッベ数（νｄ）が５５以上、より具体的には屈折率（ｎｄ）が１．５７５〜１．６１０、アッベ数（νｄ）が５８．５〜６２．０の光学ガラスが使用されている。従来、このようなガラスとしてＳｉＯ2−ＰｂＯ−Ｒ’2Ｏ（Ｒ’2Ｏはアルカリ金属酸化物）を基本とした鉛含有ガラスが広く使用されていたが、近年では環境上の問題からＳｉＯ2−Ｂ2Ｏ3−ＲＯ（ＲＯはアルカリ土類金属酸化物）−Ｒ’2Ｏ系等の非鉛系ガラスに切り替えられつつある（例えば特許文献１、２）。
【特許文献１】特開平６−１０７４２５号公報
【特許文献２】特開２０００−３０２４７９号公報
【特許文献３】特開２００４−３２８０６８号公報
【発明の開示】
【発明が解決しようとする課題】
【０００３】
これらの光ピックアップレンズや撮影用レンズは、溶融ガラスをノズルの先端から滴下し一旦液滴状ガラスを作製し、研削、研磨、洗浄して得られるプリフォームガラス、または溶融ガラスを急冷鋳造し一旦ガラスブロックを作製し、同じく研削、研磨、洗浄して得られるプリフォームガラスを、精密加工を施した金型によって、軟化状態のプリフォームガラスを加圧成形し、金型の表面形状をガラスに転写させる、いわゆるモールドプレス成形法が広く用いられている。
【０００４】
モールドプレス成形により成形されるガラスには、求められる光学定数（屈折率、アッベ数）を満足するのは勿論のこと、金型を劣化させないように軟化点が低いこと、金型との融着が起こりにくいこと、耐候性が高いこと等が要求される。
【０００５】
また上記したような従来の非鉛系のプリフォームガラスは、十分な耐候性を有していないことが多い。ガラスの耐候性が十分でないと、切削、研磨、洗浄工程においてガラス成分の研磨洗浄水や各種洗浄溶液中への溶出によって表面の変質が起こる。その結果、成形工程で失透ブツが発生し易く、ガラスに欠陥が生じて量産化が困難になる。また最終製品においても、高温多湿状態に長時間晒されるとガラスの表面が変質し、信頼性を損なうという問題がある。
【０００６】
本発明の目的は、モールドプレス成形用光学ガラスとして要求される諸特性を満足し、特に屈折率（ｎｄ）が１．５７〜１．６２、アッベ数（νｄ）が５５以上（好ましくは屈折率（ｎｄ）が１．５７５〜１．６１０、アッベ数（νｄ）が５８．５〜６２．０）であり、耐候性に優れる非鉛系のモールドプレス成形用光学ガラスを提供することである。
【課題を解決するための手段】
【０００７】
本発明者は種々の実験を行った結果、ＳｉＯ2−Ｂ2Ｏ3−ＲＯ−Ｒ’2Ｏ−Ｌａ2Ｏ3系ガラスの組成を厳密に限定することによって上記目的が達成できることを見いだし、本発明として提案するものである。
【０００８】
即ち、本発明のモールドプレス成形用光学ガラスは、質量％で、ＳｉＯ２  ４１〜５０．５％、Ａｌ２Ｏ３  １．５〜５％、Ｂ２Ｏ３ １３〜１６％、ＣａＯ  ０．１〜１０％、ＢａＯ  ０〜１０％、ＳｒＯ  ０〜１０％、ＺｎＯ  ０〜５％、Ｌｉ２Ｏ  １〜１０％、Ｎａ２Ｏ  ０〜５％、Ｌａ２Ｏ３  ５〜１５％含有することを特徴とする。
【発明の効果】
【０００９】
本発明の光学ガラスは、ＣＤ、ＭＤ、ＤＶＤその他各種光ディスクシステムの光ピックアップレンズ、ビデオカメラや一般のカメラの撮影用レンズ等の光学レンズに使用される１．５７〜１．６２の屈折率（ｎｄ）、５５以上のアッベ数（νｄ）を有している。また軟化点が低くガラス成分が揮発し難いため、成形精度の低下および金型の劣化や汚染が生じない。しかも作業温度範囲が広く、プリフォームガラスの量産性に優れるとともに、耐候性が良好であるため、製造工程や製品の使用中に物性の劣化や表面の変質を起こすことがない。それゆえモールドプレス成形用光学ガラスとして好適である。
【発明を実施するための最良の形態】
【００１０】
本発明のモールドプレス成形用光学ガラスは、質量％で、ＳｉＯ２  ４１〜５０．５％、Ａｌ２Ｏ３  １．５〜５％、Ｂ２Ｏ３ １３〜１６％、ＣａＯ  ０．１〜１０％、ＢａＯ  ０〜１０％、ＳｒＯ  ０〜１０％、ＺｎＯ  ０〜５％、Ｌｉ２Ｏ  １〜１０％、Ｎａ２Ｏ  ０〜５％、Ｌａ２Ｏ３  ５〜１５％の基本組成を有するガラスである。一般に、非鉛系のガラスでは、高い屈折率を得るために、アルカリ土類金属酸化物であるＲＯを多量に含有させており、この系のガラスの耐候性を低下させる原因となっている。そこで、本発明のガラスでは、屈折率を高める成分であるＬａ２Ｏ３と、耐侯性を向上させる成分であるＡｌ２Ｏ３を含有させて、ＲＯの含有量を抑えるとともに、ＲＯとしてＣａＯを必須成分として含有することで、屈折率を維持しながら、ガラスの耐候性を改善している。また、Ｌａ２Ｏ３を含有させると、アッベ数が低下する傾向にあるが、Ｂ２Ｏ３を含有させることで、アッベ数の低下を防止している。このようにすることで、優れた耐侯性と、１．５７〜１．６２の屈折率（ｎｄ）、５５以上のアッベ数（νｄ）、特に１．５７５〜１．６１０の屈折率（ｎｄ）、５８．５〜６２．０のアッベ数（νｄ）を有するモールドプレス成形用光学ガラスを得ることができ、色分散が少なく、高機能で小型の光学素子用の光学レンズとして使用することができる。また、本発明のモールドプレス成形用光学ガラスは、ガラスの軟化点が６５０℃以下（好ましくは６４０℃以下、更に好ましくは６３０℃以下）であることが好ましい。ガラスの軟化点が低くなると、低温でのプレス成形が可能となり、金型の酸化、ガラス成分の揮発による金型の汚染やガラスと金型との融着を抑えることができる。
【００１１】
各成分の範囲を上記のように限定した理由を述べる。
【００１２】
ＳｉＯ2はガラスの骨格を構成する成分であり、耐候性を向上させる効果がある。その含有量は４１〜５０．５％、好ましくは４２〜５０．５％、さらに好ましくは４３〜５０．５％である。なおＳｉＯ2が多くなると屈折率が低下したり、軟化点が高くなる傾向がある。また失透傾向が強くなる。一方、ＳｉＯ2が少なくなると耐酸性や耐水性等の耐候性が悪化する。
【００１３】
Ｂ２Ｏ３はガラスの骨格成分であり、耐失透性の向上に効果がある。またアッベ数を高め、軟化点を低下させる成分である。さらにガラスの塩基性度を下げる作用もあり、モールドプレス成形におけるガラスと金型の融着防止に効果がある。その含有量は１３〜１６％、特に好ましくは１３〜１５．５％、さらに好ましくは１３〜１５％である。なおＢ２Ｏ３が多くなるとガラス溶融時にＢ２Ｏ３‐Ｒ’２Ｏで形成される揮発物が多くなり、脈理の生成を助長する。さらに耐候性が悪化する。一方、Ｂ２Ｏ３が少ないと、耐失透性が低下して十分な作業温度範囲を確保できなくなる可能性がある。また金型と融着し易くなる。さらにＳｉＯ２の少ない組成域では、Ｂ２Ｏ３が少ないとアッベ数を５５以上に維持することが難しくなる。
【００１４】
Ａｌ2Ｏ3はＳｉＯ2と共にガラスの骨格を構成する成分であり、耐候性を向上させる効果がある。特にＳｉＯ2‐Ｂ2Ｏ3‐ＲＯ‐Ｒ’2Ｏ‐Ｌａ2Ｏ3系ガラスでは、ガラス中アルカリ成分の、水への選択的溶出を抑制する効果が顕著であり、その含有量は１．５〜５％、好ましくは２〜４．５％、さらに好ましくは２．７〜４．５％である。なおＡｌ2Ｏ3が多いと失透し易くなる。また溶融性が悪化して脈理や泡がガラス中に残り、レンズ用ガラスとしての要求品位を満たさなくなる可能性がある。一方、Ａｌ2Ｏ3が少ないと、耐水性・耐酸性が低下し、非常に高い耐候性を有するガラスを得にくくなる。
【００１５】
ＣａＯ、ＢａＯ、ＳｒＯといったアルカリ土類金属酸化物（ＲＯ）は融剤として作用するとともに、ＳｉＯ2‐Ｂ2Ｏ3‐ＲＯ‐Ｒ’2Ｏ‐Ｌａ2Ｏ3系ガラスにおいて、アッベ数を低下させずに屈折率を高める効果がある。ＣａＯ、ＢａＯ、及びＳｒＯは合量で１０〜３０％、特に１０〜２０％、さらには１２〜１８％であることが望ましい。なおＲＯが多くなると、プリフォームガラスの溶融、成形工程中に失透ブツが析出し易くなり、液相温度が上がって作業範囲が狭くなり量産化し難くなる傾向がある。さらにガラスから研磨洗浄水や各種洗浄溶液中への溶出が増大する、高温多湿状態でのガラス表面の変質が顕著になる等、耐候性が悪化し易い。一方ＲＯが少なくなると、屈折率が低下したり、軟化点が高くなる等の不都合が生じやすい。
【００１６】
ＣａＯはアッベ数を低下させることなく屈折率を高める成分である。また、高温多湿状態においてアルカリやアルカリ土類の表面への析出を防止する効果が高くなることから、耐候性向上のための必須成分である。ＣａＯの含有量は０．１〜１０％、特に０．５〜５％、さらに１〜４％であることが好ましい。なおＣａＯが多くなると液相温度が上がり、失透し易くなる。
【００１７】
ＢａＯは屈折率を高める成分であり、またこのガラス系においては液相温度を低下させ作業性を向上させる効果もある。しかし、高温多湿状態でガラス表面からの析出量が他のＲＯ成分に比べ著しく多いため、多量に含有させると最終製品の耐候性を損なうおそれがある。ＢａＯの含有量は０〜１０％、特に０．５〜９．５％、さらに４〜９％であることが好ましい。
【００１８】
ＳｒＯは屈折率を高める成分である。またＢａＯに比べると高温多湿状態でのガラス表面からの析出量が少ない。従ってＳｒＯを積極的に使用することにより、耐候性に優れた製品を得ることができる。その含有量は０〜１０％、好ましくは０．５〜９％、さらに好ましくは３〜８％である。なおＳｒＯが多くなると液相温度が上がって作業範囲が狭くなる傾向にある。
【００１９】
なおＣａＯ、ＢａＯ、或いはＳｒＯ以外にも、屈折率を高めるためにＭｇＯを添加してもよい。ＭｇＯを添加する場合、その含有量は０〜５％、特に０〜３％であることが好ましい。ＭｇＯが多くなると失透し易くなる。
【００２０】
ＺｎＯは屈折率を高めるとともに、耐候性を向上させる効果がある。また失透傾向が強くないため、多量に含有させても均質なガラスを得ることができる。その含有量は０〜５％、好ましくは０．５〜４％、さらに好ましくは１〜３％である。ＺｎＯが多くなるとアッベ数が低下する傾向がある。
【００２１】
Ｌｉ2ＯやＮａ2Ｏといったアルカリ金属酸化物（Ｒ’2Ｏ）は軟化点を低下させるための成分である。Ｌｉ2ＯとＮａ2Ｏは合量で５〜１２％、特に６〜１１％、さらには７〜１０％であることが望ましい。なおＲ’2Ｏが多くなると液相温度が上昇して作業温度範囲が狭くなり易い。この場合、量産性に悪影響を与えるおそれがある。また耐候性が悪化する傾向がある。逆にＲ’2Ｏが少なくなると軟化点が高くなる。
【００２２】
Ｒ’2ＯのなかでもＬｉ2Ｏが最も軟化点を低下させる効果が大きい。その含有量は１〜１０％、好ましくは３〜９％、さらに好ましくは５〜８．５％である。ただしＬｉ2Ｏは分相性が強いため、多量に添加すれば液相温度が高くなって作業性を悪化させる傾向がある。またＦｉｅｌｄ  Ｓｔｒｅｎｇｔｈ（以下Ｆ．Ｓ．と表記する）が低く、後述するガラスの塩基性度を上げる成分であるため、プレス成形時に金型との融着を引き起こす原因となる。一方、Ｌｉ2Ｏが少なくなると軟化点が高くなる。
【００２３】
Ｎａ2Ｏは軟化点を低下させる効果があるが、多量に含有させると溶融時にＢ2Ｏ3‐Ｒ’2Ｏで形成される揮発物が多くなり、脈理の生成を助長してしまう。またモールド成形時にも揮発が生じて金型を汚染し、金型の寿命を大きく縮めてしまう。Ｎａ2Ｏの含有量は０〜５％、特に０．５〜３％であることが好ましい。
【００２４】
なおＬｉ2ＯやＮａ2Ｏ以外にも、軟化点を低下するためにＫ2Ｏを添加してもよい。Ｋ2Ｏを添加する場合、その含有量は０〜７％、特に０〜５％であることが好ましい。Ｋ2Ｏが多くなると耐候性が悪化する。
【００２５】
Ｌａ2Ｏ3は、アッベ数を低下させることなく屈折率を高める効果があるため、多量のＲＯを含有させる必要がなくなり耐候性の向上に効果がある。また、耐失透性を向上する効果があり、作業温度範囲を拡大することができる成分であるが、多量に含有するとガラスの分相傾向が強くなり、均質なガラスを得にくくなる。Ｌａ2Ｏ3の含有量は５〜１５％、好ましくは６〜１２％、さらに好ましくは７〜１０％である。
【００２６】
またＳｉＯ2とＬａ2Ｏ3の含有量は、質量％基準でＳｉＯ2／Ｌａ2Ｏ3の値が３．２〜１５．０、特に３．２〜１０．０の範囲内となるように調節することが好ましい。この比を３．２〜１５．０とすることで屈折率を低下させることなく、高い耐失透性を維持することができる。この比が小さくなると耐失透性が低下し、大きくなると屈折率が低下する傾向がある。
【００２７】
清澄剤としてＳｂ2Ｏ3を添加することができる。ただし、ガラスに対する過度の着色を避けるため、Ｓｂ2Ｏ3の含有量は１％以下とすることが望ましい。
【００２８】
尚、ＴｉＯ2、Ｎｂ2Ｏ5はガラスの屈折率を高める成分であるが、アッベ数を低下させたり、紫外域での吸収が大きく、３９０〜４４０ｎｍでの透過率が減少し、短波長用レンズとしての使用に支障をきたしたりするため、実質的なガラスへの導入は避けるべきである。
【００２９】
さらに、ＰｂＯ、Ｂｉ2Ｏ3及びＡｓ2Ｏ3は環境上の理由から、Ａｇ及びハロゲン類は光可逆変色キャリヤーとなるため、実質的なガラスへの導入は避けるべきである。
【００３０】
尚、本発明における「実質的なガラスへの導入を避ける」とは、含有量が０．１％以下であることを意味する。
【００３１】
また、本発明のモールドプレス成形用光学ガラスにおいて、モールドプレス成形時におけるガラスと金型の融着をより防止するには、上記特徴に加えて、ガラスの塩基性度を１１以下（好ましくは９．５以下）にすることが望ましい。
【００３２】
尚、本発明において、塩基性度とは、（酸素原子のモル数の総和／陽イオンのＦｉｅｌｄ  Ｓｔｒｅｎｇｔｈの総和）×１００として定義され、Ｆｉｅｌｄ  Ｓｔｒｅｎｇｔｈ（以下Ｆ．Ｓ．と表記する）は下記の式１により求められる。
【００３３】
式１      Ｆ．Ｓ．＝Ｚ／ｒ2
Ｚはイオン価数、ｒはイオン半径を示している。尚、本発明におけるＺ、ｒの数値は表１の値（『科学便覧基礎偏  改訂２版（１９７５年  丸善株式会社発行）』に記載された値）を用いた。本発明者の知見によれば、塩基性度が低いほど、金型と融着しにくくなる。以下にガラスの塩基性度が融着を支配する機構について説明する。
【００３４】
【表１】
0005224087.tif 000002
【００３５】
ここでＳｉＯ2を例に挙げて、ガラスの塩基性度の求め方を示す。
【００３６】
まず、酸素原子のモル数を求める。１ｍｏｌのＳｉＯ2中には、２ｍｏｌの酸素原子が含まれる。よって、この酸素の原子数２ｍｏｌに、ガラス組成中のＳｉＯ2のモル％を掛けることで、ガラス中のＳｉＯ2が持つ酸素原子のモル数が求められる。同様に各成分の酸素原子のモル数を求め、その合計を「酸素原子のモル数の総和」とする。
【００３７】
次にＦ．Ｓ．を求める。陽イオンＳｉ4+はＺ＝４、ｒ＝０．４であるため、Ｆ．Ｓ．＝２５となる。Ｓｉ4+はＳｉＯ2に１ｍｏｌ含まれているのでガラス中のＦ．Ｓ．は、２５×１（ｍｏｌ）×（組成中のＳｉＯ2のモル％）として求められる。
【００３８】
これを各成分について求め、その合計を「陽イオンのＦ．Ｓ．の総和」とする。そして「酸素原子のモル数の総和」を「陽イオンのＦ．Ｓ．の総和」で割った値に１００をかけたものを「ガラスの塩基性度」とする。
【００３９】
次にガラスの塩基性度が融着を支配する機構について説明する。
【００４０】
ガラスの塩基性度はガラス中の酸素の電子がガラス中の陽イオンにどのくらい引きつけられているかを示す指標になる。塩基性度の高いガラスではガラス中の陽イオンによる酸素の電子の引きつけが弱い。したがって、塩基性度の高いガラスは、電子を求める傾向の強い陽イオン（金型成分）と接した際、塩基性度の低いガラスに比べガラス中に金型からの陽イオンの侵入が起きやすい。金型成分である陽イオンがガラス中へ侵入（拡散）すると、界面付近のガラス相中の金型成分濃度が増加する。これによりガラス相と金型相の組成差が減少するため、両者の間の親和性が増し、ガラスが金型に濡れやすくなる。このような機構により、ガラスと金型が融着すると考えられる。従って塩基性度が低くなるにしたがって、ガラス中に金型成分が侵入しにくくなり、ガラスと金型は融着しなくなる。
【００４１】
具体的にはガラスの塩基性度が１１以下、好ましくは９．５以下であれば融着が起こらなくなると考えられる。ガラスの塩基性度が９．５を超えると金型と融着する傾向が現れ、１１を超えるとガラスと金型が融着して製品の面精度が損なわれ、量産性が顕著に悪化する傾向にある。
【００４２】
次に、本発明のガラスを用いて光ピックアップレンズや撮影用レンズ等を製造する方法を述べる。
【００４３】
まず、所望の組成になるようにガラス原料を調合した後、ガラス溶融炉中で溶融する。
【００４４】
次に、溶融ガラスをノズルの先端から滴下し一旦液滴状ガラスを作製し、プリフォームガラスを得る。または溶融ガラスを急冷鋳造し一旦ガラスブロックを作製し、研削、研磨、洗浄してプリフォームガラスを得る。
【００４５】
続いて、精密加工を施した金型中にプリフォームガラスに入れて軟化状態となるまで加熱しながら加圧成形し、金型の表面形状をガラスに転写させる。この成形方法はモールドプレス成形法と呼ばれ、広く用いられている。このようにして光ピックアップレンズや撮影用レンズを得ることができる。
【実施例】
【００４６】
以下、本発明を実施例に基づいて説明する。
【００４７】
【表２】
0005224087.tif 000003
【００４８】
【表３】
0005224087.tif 000004
【００４９】
【表４】
0005224087.tif 000005
【００５０】
【表５】
0005224087.tif 000006
【００５１】
表２、４、５は本発明の実施例（試料Ｎｏ．１〜４、７〜１０、１３）及び参考例（試料Ｎｏ．１１〜１２）を示し、表３は比較例（試料Ｎｏ．５〜６）を示している。
【００５２】
各試料は次のようにして調製した。まず表に示す組成になるようにガラス原料を調合し、白金ルツボを用いて１４００℃で３時間溶融した。溶融後、融液をカーボン板上に流しだし、更にアニール後、各測定に適した試料を作製した。
【００５３】
得られた試料について、屈折率（ｎｄ）、アッベ数（νｄ）、軟化点（Ｔｓ）、耐候性を測定した。また塩基性度を算出した。それらの結果を各表に示す。
【００５４】
表から明らかなように、本発明の実施例及び参考例であるＮｏ．１〜４、７〜１３の各試料は、屈折率が１．５８２１〜１．６０６１、アッベ数が５６．６以上、軟化点が６４８℃以下、液相温度が８８７℃以下であった。また、高温多湿状態の曝露試験前後での透過率変化は１．６％以下と小さく、耐候性も良好であった。またＢ2Ｏ3を多く含有し、塩基性度も９．５５以下と低いため、金型との融着が起こりにくいと考えられる。
【００５５】
これに対して、比較例であるＮｏ．５及びＮｏ．６の各試料は、曝露試験前後での透過率の変化が３．１％以上と大きく、耐候性が低かった。
【００５６】
なお屈折率（ｎｄ）は、ヘリウムランプのｄ線（５８７．６ｎｍ）に対する測定値で示した。
【００５７】
アッベ数（νｄ）は上記したｄ線の屈折率と水素ランプのＦ線（４８６．１ｎｍ）、同じく水素ランプのＣ線（６５６．３ｎｍ）の屈折率の値を用い、アッベ数（νｄ）＝｛（ｎｄ−１）／（ｎＦ−ｎＣ）｝式から算出した。
【００５８】
軟化点ＴSは、日本工業規格Ｒ−３１０４に基づいたファイバーエロンゲーション法によって測定した。
液相温度ＴLは、２９７〜５００μｍの粉末状になるよう試料を粉砕、分級してから白金製のボートに入れ、温度勾配を有する電気炉に２４時間保持した後、空気中で放冷し、光学顕微鏡で失透の析出位置を求めることで測定した。
【００５９】
耐候性の評価は高温多湿状態の曝露試験前後のガラスの透過率を分光光度計で測定し、可視域の波長５９０ｎｍにおけるガラスの透過率の差で評価した。なお、曝露試験は、温度６０℃、湿度９０％、３００時間の条件で行ない、ガラス試料は、大きさ３０×２５ｍｍで両面を光学研磨し、１０ｍｍの肉厚にしたものを用いた。
【００６０】
塩基性度は、（酸素原子のモル数の総和／陽イオンのＦｉｅｌｄ  Ｓｔｒｅｎｇｔｈの総和）×１００の式に基づいて算出したものである。なお式中のＦｉｅｌｄ  Ｓｔｒｅｎｇｔｈ（以下Ｆ．Ｓ．と表記する）は次式により求められる。
【００６１】
Ｆ．Ｓ．＝Ｚ／ｒ2
Ｚはイオン価数、ｒはイオン半径を示している。